(57)【特許請求の範囲】
【請求項１】
イソチアゾリン系化合物を含有する塗料によって形成された塗料被覆層を有する骨材をビヒクル中に分散させた骨材含有塗材であって、前記ビヒクルがイソチアゾリン系化合物の４，５−ジクロロ−２−ｎ−オクチル−４−イソチアゾリン−３−オン（ＤＣＯＩＴ）を含有することを特徴とする骨材含有塗材。
【請求項２】
前記塗料の固形分１００質量部中にイソチアゾリン系化合物が０．００１〜２質量部含有され、前記のビヒクルの固形分１００質量部中にイソチアゾリン系化合物の４，５−ジクロロ−２−ｎ−オクチル−４−イソチアゾリン−３−オン（ＤＣＯＩＴ）が０．００１〜２質量部含有されていることを特徴とする請求項１に記載の骨材含有塗材。
【発明の詳細な説明】
【技術分野】
【０００１】
この発明は、建築物などの構造物の仕上げに用いられる骨材含有塗材に関するものである。
【０００２】
なお、本明細書においては、骨材含有塗材に用いられる「骨材」とは、目開き３８μｍのふるいを通過しない大きさの固体の粒子、又はこれらの粒子の集合体をいう。このような骨材の中でも、骨材含有塗材には、目開き４０００μｍのふるいを通過する大きさの骨材が好ましく用いられる。
【背景技術】
【０００３】
従来、塗料被覆層を有する骨材を含有する塗材として、着色骨材含有塗材がある。着色骨材含有塗材とは、合成樹脂を主成分として乾燥後には略透明となる塗料（以下、ビヒクルという。）中に、塗料被覆層によって着色された着色骨材等の骨材が分散された塗料である。従って、着色骨材含有塗材が乾燥して造膜して形成された塗膜では、その塗膜内の骨材の色が目視によって視認でき、それらの骨材の粒の色が塗料の色として感じられる。言い換えれば、着色骨材含有塗材とは骨材によって着色された塗膜である。
着色骨材含有塗材は、建築物などの構造物の仕上げに多く用いられている。
【０００４】
この着色骨材含有塗材を構造物の外部に用いる際には、着色骨材含有塗材によって形成される塗膜に藻や黴が発生することがあり、それらの発生を防止するために、着色骨材含有塗材中に防藻防黴剤を添加することがある（特許文献１）。また、藻や黴の発生を防止するために、着色骨材含有塗材に含有させる着色骨材の被覆層を形成する塗料中に防藻防黴剤を添加することがある（特許文献２）。
【０００５】
【特許文献１】特開平１０−３０６２４２号公報（「特許請求の範囲」等）
【特許文献２】特開２００１−２８８３８４号公報（「特許請求の範囲」等）
【発明の開示】
【発明が解決しようとする課題】
【０００６】
ところが、着色骨材含有塗材中に防藻防黴剤を添加することがあることにより、着色骨材含有塗材によって形成された塗膜に藻や黴が発生することを防止する効果（以下、防藻防黴効果ともいう。）を得ることができるが、防藻防黴剤を添加することにより、着色骨材含有塗材が乾燥して得られた塗膜に紫外線が照射された場合に、乾燥して造膜した後に透明となったビヒクル部分が変色する場合がある。そうなると、着色骨材含有塗材の塗膜全体が変色したようになる。
なお、通常、着色骨材含有塗材が塗装される環境下では、塗膜に照射される紫外線とは、太陽光に含まれている紫外線である。
【０００７】
また、着色骨材含有塗材に含有させる着色骨材の被覆層を形成する塗料中に防藻防黴剤を添加した場合には、ビヒクル部分の変色は抑えられるが、防藻防黴効果が長期間持続しない場合があった。また、防藻防黴効果を高めるために塗料に添加する防藻防黴剤の添加量が多すぎると、着色骨材含有塗材の塗膜に変色が発生してしまう場合があった。
【０００８】
この発明は、上記のような従来技術に存在する問題点に着目してなされたものである。その目的とするところは、防藻防黴効果に優れ、変色を起こし難い塗膜を形成することができる骨材含有塗材を提供することである。
【課題を解決するための手段】
【０００９】
前記課題を解決する手段として、本願発明は、イソチアゾリン系化合物を含有する塗料によって形成された塗料被覆層を有する骨材をビヒクル中に分散させた骨材含有塗材であって、前記ビヒクルがイソチアゾリン系化合物の４，５−ジクロロ−２−ｎ−オクチル−４−イソチアゾリン−３−オン（ＤＣＯＩＴ）を含有することを特徴とする骨材含有塗材である。
【００１１】
また、前記塗料及び塗材におけるイソチアゾリン系化合物の含有量としては、前記塗料の固形分１００質量部中にイソチアゾリン系化合物が０．００１〜２質量部含有され、前記のビヒクルの固形分１００質量部中にイソチアゾリン系化合物の４，５−ジクロロ−２−ｎ−オクチル−４−イソチアゾリン−３−オン（ＤＣＯＩＴ）が０．００１〜２質量部含有されていることが好ましい。
【発明の効果】
【００１２】
本願発明の骨材含有塗材を用いれば、防藻防黴効果に優れ、変色を起こし難い塗膜を形成することができる。
【発明を実施するための最良の形態】
【００１３】
以下、この発明の実施形態について、詳細に説明する。
本発明の骨材含有塗材は、イソチアゾリン系化合物を含有する塗料によって形成された塗料被覆層を有する骨材をビヒクル中に分散させて得られる塗材であって、その塗材がビヒクル中にイソチアゾリン系化合物を含有することを特徴としている。
【００１４】
この骨材含有塗材によって形成された塗膜は、優れた防藻防黴効果を有し、耐候性に優れる。なお、ここでいう耐候性とは、主に、塗膜に紫外線が照射された場合にその塗膜が変色を起こすことに耐える性能のことであり、耐候性に優れた塗膜は紫外線が照射されても変色を起こし難い。
【００１５】
前記塗料被覆層を有する骨材とは、塗料によって骨材の表面に塗料被覆層を形成したものである。塗料被覆層は透明な被覆層であってもよいし、着色された被覆層であってもよい。着色された被覆層を形成したものは、被覆層によって骨材が着色されたものとなるため、着色骨材ともいう。
【００１６】
前記骨材としては、珪砂、寒水砂、陶磁器粉砕物、ガラス又はプラスチックからなるビーズ、黒曜石、真珠岩、ガラス粉を発泡体とした軽量骨材、並びに、寒水石、珪石、大理石、御影石を含む天然石を粉砕したものなどがあり、これら骨材を適宜選択して使用することができる。
【００１７】
珪砂は、ニ酸化けい素を主成分とするものであり、川砂、海砂に代表される天然状態で粒状のものと、珪石を粉砕して粒子径調整したものがあり、寒水砂は、炭酸カルシウムを主成分とするものであり、寒水石を粉砕して粒子径調整したものである。
陶磁器粉砕物は、陶磁器を粉砕して得られるものであり、粉砕した後に粒子径を調製されて用いられる。また、大理石、御影石などの天然石を粉砕して粒子径調整したものも用いることができる。
【００１８】
ガラスビーズは、ガラスを略球形にしたものであり、プラスチックビーズは、アクリル樹脂などの樹脂を略球形にしたものであり、工業的に作られるために粒子径が比較的安定している。黒曜石、真珠岩又は、ガラス粉の発泡体は、黒曜石、真珠岩又は、ガラスを粉砕して、発泡させた後に粒子径調整したものである。
【００１９】
骨材の粒子径は、４５〜１５００μｍの範囲のものが好ましく、４５〜１０００μｍの範囲のものがさらに好ましい。なお、前記粒子径は、ふるい分け試験によって測定したものである。例えば、目開き１５００μｍのふるいを通過し、目開き４５μｍのふるいを通過しない粒子は、粒子径が４５〜１５００μｍの範囲にあるものとする。粒子径が４５μｍより小さい場合では、骨材の単位重量当りの表面積が大きくなり、塗料の使用量が多くなるために、塗料被覆層の形成時において、塗料の乾燥が遅くなることがある。また、塗料被覆層の形成時に、塗料によって粒子同士が接着されて大きな集合粒子となってしまうことがある。粒子径が１５００μｍより大きい場合では、骨材１粒当りの表面積が大きくなるために、骨材表面の塗料被覆層の厚みが均一になりにくく、塗料被覆層によって着色された骨材の色が斑になる場合がある。
【００２０】
塗料被覆層を形成する骨材としては、見掛け比重が２．０以上である骨材を用いることが好ましく、珪砂や寒水砂が好ましく用いられる。珪砂や寒水砂は、塗料の被覆性、密着性優れ、入手が容易である。また、骨材含有塗材に用いる場合には、ビヒクルとの混和性に優れ、また十分な強度がありビヒクル中に分散させる際に破損することがない。
【００２１】
前記塗料は、前記骨材の表面に塗装又は被覆された後に乾燥硬化することによって前記塗料被覆層を形成するものであって、イソチアゾリン系化合物を含有する。
【００２２】
塗料としては、アクリル樹脂系、シリコーン樹脂系、ウレタン樹脂系、シリコーンアクリル樹脂系等の水系塗料、溶剤系塗料又は無溶剤系塗料が用いられる。この塗料は、骨材の用途や性能に応じて適宜選択することができるが、着色骨材の製造が容易なため、水系塗料又は溶剤系塗料が好ましく用いられる。また、この塗料に着色成分を含有させることで、骨材を被覆すると共に骨材に着色することができ、着色骨材を得ることができる。
【００２３】
着色成分としては、着色顔料を用いることができる。着色顔料は、無機系顔料、有機系顔料及びその両方を用いることができる。無機系顔料としては、酸化チタン、酸化亜鉛、黄鉛、亜鉛華、黄色酸化鉄、ベンガラ、カーボンブラック、カドミウムレッド、モリブデンレッド、クロムエロー、酸化クロム、プルシアンブルー、コバルトブルー等が挙げられる。また、無機系顔料としては、アゾ顔料、ジケトピロロピロール顔料、ベンズイミダゾロン顔料、フタロシアニン顔料、キナクリドン顔料、イソインドリン顔料、イソインドリノン顔料、スレン系顔料、ペリレン顔料、ペリノン顔料、ジオキサン系顔料等が挙げられる。
【００２４】
前記イソチアゾリン系化合物とは、藻や黴の発生を抑制する働きがあり、一般的に、防藻剤、防黴剤、或いは抗菌剤等の用途に用いられるものである。
【００２５】
前記イソチアゾリン系化合物を塗料被覆層に含有させた骨材を骨材含有塗材に用いることによって、防藻防黴効果に優れた骨材含有塗材を得ることができる。また、この骨材を用いた骨材含有塗材によって形成された塗膜は、紫外線が照射されても変色を起こし難い。
【００２６】
前記イソチアゾリン系化合物としては、５−クロロ−２−メチル−４−イソチアゾリン−３−オン、２−メチル−４−イソチアゾリン−３−オン、１，２−ベンズイソチアゾリン−３−オン、Ｎ−ｎ−ブチル−１，２−ベンズイソチアゾリン−３−オン、２−ｎ−オクチル−４−イソチアゾリン−３−オン、４，５−ジクロロ−２−ｎ−オクチル−４−イソチアゾリン−３−オン、２−メチル−４，５−トリメチレン−４−イソチアゾリン−３−オンなどが挙げられる。
【００２７】
イソチアゾリン系化合物を塗料中に含有させる場合には、イソチアゾリン系化合物を塗料に直接添加する方法だけでなく、予めイソチアゾリン系化合物を水などの溶媒中に分散させておいたものを塗料に添加する方法などを用いることもできる。
【００２８】
なお、イソチアゾリン系化合物は、前記塗料の固形分１００質量部中に０．００１〜２質量部含有されていることが好ましく、０．００２〜１質量部含有されていることがより好ましく、０．００３〜０．３質量部含有されていることが特に好ましい。イソチアゾリン系化合物の含有量がこの範囲である塗料による塗料被覆層を有する骨材を用いれば、十分な防藻防黴効果を有し、耐候性に特に優れた骨材含有塗材を得ることができる。前記含有量が少なすぎると、十分な防藻防黴効果が得られない。逆に、前記含有量が多すぎると、骨材含有塗材によって形成された塗膜が紫外線を照射さることによって変色を起こし易くなってしまう。
【００２９】
前記塗料は、水系塗料、溶剤系塗料又は無溶剤系塗料であって、低沸点アルコール、高沸点溶剤、界面活性剤、消泡剤、増粘剤、ｐＨ調整剤、防腐剤等のような一般に塗料に配合されている添加剤を含有していてもよい。
【００３０】
前記塗料によって骨材に塗料被覆層を形成する方法は、特に限定されるものではない。例えば、骨材を容器に入れてミキサー等により攪拌しながら、前記塗料をスプレー等により骨材全体に噴霧して骨材の表面に塗料を付着させ、その後、骨材同士が塗料によって付着しないように振動機を用いて骨材に振動を与えながら、骨材に熱風をあてて塗料を乾燥させることによって、骨材の表面に塗料被覆層を形成する方法などがある。
【００３１】
このようにして得られた骨材を骨材含有塗材として用いる場合などは、塗料被覆層を形成した後に、ふるい等により粒子径調整を行ってもよい。
【００３２】
前記ビヒクルとは、合成樹脂を主成分とし、乾燥後に略透明な塗膜を形成する塗料であって、イソチアゾリン系化合物を含有する。このビヒクルに骨材を分散させることによって本発明の骨材含有塗材を得ることができる。このビヒクルは骨材含有塗材を塗装して得られた塗膜において、目視によって塗膜中に分散している骨材の色が確認できる程度の透明性を持つことが好ましい。
【００３３】
前記合成樹脂は、骨材含有塗材の結合材であり、被塗装物と骨材とを結合するものである。また、骨材の色調、風合いを生かした仕上がりの塗膜を得るためには、乾燥し造膜した後に透明となるものであることが必要である。
【００３４】
この合成樹脂としては、例えば、アクリル樹脂、ウレタン樹脂、エポキシ樹脂、メラミン樹脂、アルキッド樹脂、塩化ビニル樹脂、シリコーン樹脂、酢酸ビニル樹脂、ポリエステル樹脂、スチレン樹脂、フッ素樹脂などの一般の塗料に用いられる合成樹脂を適宜で用いることができる。これらの樹脂は単独で用いてもよく、又は共重合したものを用いてもよい。また、これら樹脂は、有機溶媒に溶解させたもの又は、エマルションとして水に分散させたもの等の形態のものを用いることができる。
【００３５】
合成樹脂は、骨材含有塗材の用途、性能に応じて、種々の種類や形態の合成樹脂の中から目的に適したものを適宜選択して用いればよいが、塗材の使いやすさ、製造の容易さ、入手の容易さより合成樹脂エマルションが好ましく用いられる。合成樹脂エマルションは、乳化重合のような常用の重合技術で製造することができる一般的なものでよい。また、合成樹脂エマルションのポリマーの構造が複雑な形態、例えば芯−殻粒子であっても用いることができる。
【００３６】
合成樹脂エマルションの中でも、塗料適性、塗膜の物性、入手の容易性などの点から、アクリル樹脂、スチレン樹脂より製造されたアクリル系合成樹脂エマルション又はアクリルスチレン系合成樹脂エマルションを用いることが好ましい。
【００３７】
また、合成樹脂エマルションに用いられる合成樹脂のガラス転移温度は、好ましくは−５０〜５０℃の範囲であり、より好ましくは−２０℃から４０℃の範囲であり、骨材含有塗材の用途に応じて、適したガラス転移温度の合成樹脂を選択することができる。ガラス転移温度が−５０℃より低い場合には、着色骨材含有塗材により形成された塗膜が汚れやすく、５０℃より高い場合には、通常の塗装環境下において、合成樹脂エマルションの造膜が困難になる場合がある。
【００３８】
前記イソチアゾリン系化合物とは、藻や黴の発生を抑制する働きがあり、一般的に、防藻剤、防黴剤、或いは抗菌剤等の用途に用いられるものである。
【００３９】
前記イソチアゾリン系化合物を骨材含有塗材に含有させることによって、防藻防黴効果に優れた骨材含有塗材を得ることができる。また、イソチアゾリン系化合物を含有する骨材含有塗材によって形成された塗膜は、イソチアゾリン系以外の防藻防黴剤を用いた骨材含有塗材によって形成された塗膜に比べて、紫外線が照射されても変色を起こし難い。
【００４０】
前記イソチアゾリン系化合物としては、５−クロロ−２−メチル−４−イソチアゾリン−３−オン、２−メチル−４−イソチアゾリン−３−オン、１，２−ベンズイソチアゾリン−３−オン、Ｎ−ｎ−ブチル−１，２−ベンズイソチアゾリン−３−オン、２−ｎ−オクチル−４−イソチアゾリン−３−オン、４，５−ジクロロ−２−ｎ−オクチル−４−イソチアゾリン−３−オン、２−メチル−４，５−トリメチレン−４−イソチアゾリン−３−オンなどが挙げられる。
【００４１】
これらのイソチアゾリン系化合物の中でも、骨材含有塗材には、４，５−ジクロロ−２−ｎ−オクチル−４−イソチアゾリン−３−オン（以下、ＤＣＯＩＴともいう。）を用いることが好ましい。ＤＣＯＩＴを用いることで、より変色を起こし難く、耐候性に優れた骨材含有塗材を得ることができる。
【００４２】
イソチアゾリン系化合物をビヒクル中に含有させる場合には、イソチアゾリン系化合物をビヒクルに直接添加する方法だけでなく、予めイソチアゾリン系化合物を水などの溶媒中に分散させておいたものをビヒクルに添加する方法などを用いることもできる。また、ビヒクルに骨材を分散させた後に添加してもよい。
【００４３】
なお、イソチアゾリン系化合物は、前記ビヒクルの固形分１００質量部中に０．００１〜２質量部含有されていることが好ましく、０．００２〜１質量部含有されていることがより好ましく、０．００３〜０．３質量部含有されていることが特に好ましい。イソチアゾリン系化合物の含有量がこの範囲である骨材含有塗材は、十分な防藻防黴効果を有し、耐候性に特に優れる。前記含有量が少なすぎると、十分な防藻防黴効果が得られない。逆に、前記含有量が多すぎると、骨材含有塗材によって形成された塗膜が紫外線を照射さることによって変色を起こし易くなってしまう。
【００４４】
また、ビヒクルには、合成樹脂及びイソチアゾリン系化合物以外の成分として、低沸点アルコール、高沸点溶剤、界面活性剤、増粘剤、白色顔料、着色顔料、充填材、難燃剤、ｐＨ調整剤等のような一般に塗料に配合される成分を含有させてもよい。高沸点溶剤は造膜助剤、防凍剤として用いられ、界面活性剤は消泡剤、分散剤、湿潤剤などとして用いられる。増粘剤は、粘度及び粘性調整のために用いられる。また、充填材としては、炭酸カルシウム、水酸化アルミニウム、アルミナ、繊維等が挙げられる。難燃剤としては、ハロゲン系、リン系、三酸化アンチモン系化合物などがある。
【００４５】
なお、骨材含有塗料に用いる骨材が、塗料被覆層を有する骨材である場合には、ビヒクルに添加する界面活性剤の量を抑制することができる。即ち、塗料被覆層を形成することで骨材の表面の微細孔が被覆層によって塞がれて骨材の表面積が小さくなり、骨材とビヒクルとの親和性が向上するため、少ない界面活性剤で骨材をビヒクル中に分散させることができる。更に、塗料被覆層を形成する塗料としてビヒクルとの親和性に優れた塗膜を形成するものを選択すれば、界面活性剤の添加量をより抑制することができる。
【００４６】
前記骨材含有塗料に用いる骨材としては、前記した塗料被覆層を有する骨材以外の骨材を用いることもできる。例えば、塗料被覆層を有する骨材の原料となる骨材である珪砂、寒水砂、陶磁器粉砕物、ガラス又はプラスチックからなるビーズ、黒曜石、真珠岩、ガラス粉を発泡体とした軽量骨材、並びに、寒水石、珪石、大理石、御影石を含む天然石を粉砕したものなどを挙げられ、これら骨材を適宜選択して用いることができる。
【００４７】
ただし、骨材含有塗材は、塗材の固形分１００質量部中に塗料被覆層を有する骨材を２０〜８０質量部含有することが好ましく、５０〜８０質量部含有することが特に好ましい。塗料被覆層を有する骨材の含有量が２０質量部より少ない場合には、十分な防藻防黴効果が得られない。５０質量部以上であれば、特に防藻防黴効果に優れた骨材含有塗材を得ることができる。逆に８０質量部より大きい場合には、十分な防藻防黴効果が得られるが、骨材含有塗材によって得られる塗膜が紫外線を照射さることによって変色を起こし易くなってしまう。
【００４８】
このように構成された骨材含有塗材は、建築物などの構造物の壁や屋根などの被塗装部分に、スプレー、ローラ、鏝、刷毛などを用い塗装され、構造物の仕上げとなる塗材層を形成する。
【００４９】
以上のように構成された骨材含有塗材は、下記の効果を有する。
ビヒクル中と塗料被覆層中との両方にイソチアゾリン系化合物を含有することに優れた防藻防黴効果を発揮する。
【００５０】
また、骨材含有塗材に含有させるイソチアゾリン系化合物をビヒクル中と塗料被覆層中とに分散して含有させたことによって、この塗材によって形成された塗膜に紫外線を照射されても塗膜が変色を起こし難い。
即ち、ビヒクル中のみのイソチアゾリン系化合物を含有させる場合には、本発明の骨材含有塗材と同等の防藻防黴効果を得るためには、ビヒクル中に防藻防黴剤を多く添加する必要があり、そのため塗膜が変色しやすくなってしまう。また、塗料被覆層中のみのイソチアゾリン系化合物を含有させる場合においても、本発明の骨材含有塗材と同等の防藻防黴効果を得るためには、塗料被覆層中に防藻防黴剤を多く添加する必要があり、そのため塗膜が変色しやすくなってしまう。
防藻防黴剤をビヒクル中と塗料被覆層中とに分散して含有させることによって、それぞれに添加する防藻防黴剤の量を抑えながら、優れた防藻防黴効果を得ることができるため、ビヒクル中のみ或いは塗料被覆層中のみに防藻防黴効果を添加する場合に比べて塗膜が変色を起こし難い。
【００５１】
更に、防藻防黴剤の添加量を、塗料被覆層を形成する塗料の固形分１００質量部中にイソチアゾリン系化合物が０．００１〜２質量部、且つビヒクルの固形分１００質量部中にイソチアゾリン系化合物が０．００１〜２質量部とすることによって、優れた防藻防黴効果を有し、特に変色を起こし難い骨材含有塗材を得ることができる。
【実施例】
【００５２】
以下に本発明の実施例を示す。
まず、骨材に塗料被覆層を形成するための塗料を得るために、イソチアゾリン系化合物を添加していない下記の配合の水系の塗料Ａを作製した。この塗料Ａには、合成樹脂としてアクリル系合成樹脂エマルション（固形分５０質量％）を用いた。また、着色顔料としての無機系顔料の弁柄を主成分とした顔料ペースト（固形分５０質量％）を用い、赤錆色の塗料とした。また、その他の成分として、造膜助剤、消泡剤、界面活性剤、増粘剤、ｐＨ調整剤を用いた。
【００５３】
＜塗料Ａの配合＞
アクリル系合成樹脂エマルション  ２００質量部
顔料ペースト                      １０質量部
その他の成分                      ３０質量部
配合水                            ６０質量部
【００５４】
次に、この塗料Ａに更にイソチアゾリン系化合物として２−ｎ−オクチル−４−イソチアゾリン−３−オン（ＯＩＴ）を添加して下記の塗料Ａ−１〜５を得た。このとき、イソチアゾリン系化合物は、イソチアゾリン系化合物を水に分散させて有効成分１０質量％の添加剤としたものを用いて塗料Ａに添加した。なお、下記の各塗料の横に記載した数値（質量部）は、各塗料の固形分１００質量部中のイソチアゾリン系化合物の含有量である。
【００５５】
塗料Ａ−１  ０．００１質量部
塗料Ａ−２  ０．０５質量部
塗料Ａ−３  ２質量部
塗料Ａ−４  ３質量部
【００５６】
次に、上記の塗料Ａ、塗料Ａ−１〜５を用いて骨材に被覆・着色を行った。骨材は、粒子径が９０〜１０００μｍの範囲にある珪砂を用いた。被覆・着色方法は、容器に珪砂を１０００ｋｇ入れ、ミキサーにより攪拌を行いながらスプレーを用いて、前記各塗料３５ｋｇを骨材全体に均一になるよう噴霧した。
塗料が骨材全体に均一になった状態にした後、振動乾燥機を用い、振動を与えながら、２００℃の熱風により６０分間被覆された塗料を乾燥させた。
【００５７】
以下、塗料Ａによって被覆された骨材を骨材Ａ、塗料Ａ−１によって被覆された骨材を骨材Ａ−１、塗料Ａ−２によって被覆された骨材を骨材Ａ−２、塗料Ａ−３によって被覆された骨材を骨材Ａ−３、塗料Ａ−４によって被覆された骨材を骨材Ａ−４という。
【００５８】
次に、骨材含有塗料に用いるビヒクルを得るために、イソチアゾリン系化合物を添加していない下記の配合のビヒクルＢを製造した。このビヒクルＢには、合成樹脂としてアクリル系合成樹脂エマルション（固形分５０質量％）を用いた。また、その他の成分として、造膜助剤、消泡剤、界面活性剤、湿潤剤、増粘剤を用いた。
【００５９】
＜ビヒクルＢの配合＞
アクリル系合成樹脂エマルション  ２５０質量部
その他成分                        ３０質量部
配合水                            ２０質量部
【００６０】
次に、このビヒクルＢに更にイソチアゾリン系化合物として４，５−ジクロロ−２−ｎ−オクチル−４−イソチアゾリン−３−オン（ＤＣＯＩＴ）を添加して下記のビヒクルＢ−１〜５を得た。このとき、イソチアゾリン系化合物は、イソチアゾリン系化合物を水に分散させて有効成分１０質量％の添加剤としたものを用いてビヒクルＢに添加した。なお、下記の各ビヒクルの横に記載した数値（質量部）は、各ビヒクルの固形分１００質量部中のイソチアゾリン系化合物の含有量である。
【００６１】
ビヒクルＢ−１  ０．００１質量部
ビヒクルＢ−２  ０．０５質量部
ビヒクルＢ−３  ２質量部
ビヒクルＢ−４  ３質量部
【００６２】
以上に示した塗料被覆層を有する骨材と寒水砂を骨材として用い、これらの骨材とビヒクルとを表１及び表２に示す配合で混合して、ビヒクル中に骨材を分散させて、実施例１〜９及び比較例１〜９の骨材含有塗材を得た。
【００６３】
【表１】
0005399811.tif 000002
【００６４】
【表２】
0005399811.tif 000003
【００６５】
上記の実施例１〜９及び比較例１〜９の骨材含有塗材を用いて試験体を作製し、その試験体を用いて防藻防黴試験と紫外線による変色試験を行った。
【００６６】
（試験体作製）
スレート板（３００ｍｍ×３００ｍｍ×厚み５ｍｍ）を基材として、この基材に実施例１〜９及び比較例１〜９の各骨材含有塗材を厚み２ｍｍとなるように塗布した後、温度２３℃、湿度６０％の環境下で１４日間養生したものを試験体とした。
【００６７】
（防藻防黴試験）
各試験体を、建築物の北面で藻や黴が発生しやすい日陰で湿った場所に、試験体の塗装面が地面に垂直になり且つ試験体の下部が地面と接するように設置して、１２ヶ月間静置した後に試験体を観察した。その後、更に１２ヶ月静置（合計で２４ヶ月静置）した後に試験体を観察した。
観察した結果は以下のように評価した。
◎：藻や黴が発生していなかった。
○：試験体が地面と接している付近に、藻や黴が僅かに発生していた。
△：藻や黴が試験体表面の２〜５個所に点在して発生していた。
×：藻や黴が試験体表面の２０面積％以上に発生していた。
【００６８】
（変色試験）
試験体に、ＵＶランプにより紫外線を７２時間照射した後に、試験体の変色の程度を観察した。
観察した結果は以下のように評価した。
○：変色が見られなかった。
×：試験体が淡黄色に変色した。
【００６９】
防藻防黴試験（１２ヶ月間静置後、２４ヶ月間静置後）及び変色試験の結果を表３及び表４に示す。
【００７０】
【表３】
0005399811.tif 000004
【００７１】
【表４】
0005399811.tif 000005